(57)【要約】【課題】耐湿性能に優れ、安易に信頼性の高い大容量チップコンデンサ（ＰＭＬ型コンデンサ）を製造する方法を提供する。【解決手段】少なくともアルミニウムを内部電極に備えた積層体を、減圧雰囲気にて加熱処理を行うことにより、内部電極の改質を図るとともに誘電体層と内部電極層の層間密着性向上により耐湿性能を向上させ、小型大容量の有利性を損なうことなく、非常に信頼性の高い（ＰＭＬ型）フィルムコンデンサを製造する。【選択図】なし【特許請求の範囲】
【請求項１】
真空中において、支持体上に樹脂層と少なくともアルミニウムを含む金属薄膜層を交互に積層することにより製造された積層コンデンサ用積層板を条に切断した個片を、減圧雰囲気下で、前記樹脂層の大気中における分解温度より低い温度で熱処理することを特徴とする積層コンデンサ用積層体の製造方法。
【請求項２】
前記条に切断した個片を熱処理する時の温度が、前記樹脂層の分解温度より８０℃低い温度から分解温度より１８０℃低い温度の範囲内であることを特徴とする請求項１に記載の積層コンデンサ用積層体の製造方法。
【請求項３】
前記条に切断した個片を熱処理する時の減圧雰囲気が、１００００Ｐａ以下であることを特徴とする請求項１または２に記載の積層コンデンサ用積層体の製造方法。
【請求項４】
前記条に切断した個片を熱処理する際に、積層方向に対して加圧することを特徴とする請求項１から３のいずれかに記載の積層コンデンサ用積層体の製造方法。
【請求項５】
前記条に切断した個片を熱処理する際に、条ごとにスペーサーを介して枠内に積層して加圧することを特徴とする請求項４に記載の積層コンデンサ用積層体の製造方法。
【請求項６】
前記条に切断した個片を加圧する圧力が、３ｋｇｆ／ｃｍ2以下であることを特徴とする請求項４または５に記載の積層コンデンサ用積層体の製造方法。
【請求項７】
前記条に切断した個片を加圧する際に、圧力を調整できる弾性体を介して加圧することを特徴とする請求項４から６のいずれかに記載の積層コンデンサ用積層体の製造方法。
【請求項８】
前記条に切断した個片を加圧する際に、複数の条を直接重ねて熱処理を行い、条同士を密着させることを特徴とする請求項４から７のいずれかに記載の積層コンデンサ用積層体の製造方法。
【請求項９】
前記樹脂層が、電子線硬化型樹脂、紫外線硬化型樹脂、または熱硬化型樹脂のうちのいずれかからなることを特徴とする請求項１から８のいずれかに記載の積層コンデンサ用積層体の製造方法。
【請求項１０】
前記樹脂層に少なくともアクリレート樹脂を含むことを特徴とする請求項９に記載の積層コンデンサ用積層体の製造方法。
【発明の詳細な説明】
【技術分野】
【０００１】
本発明は、ＰＭＬ型コンデンサの製造方法に関し、具体的には、ＰＭＬ型コンデンサ用積層体の製造時における性能安定化方法、更に特には減圧雰囲気における加熱による積層体の製造方法に関するものである。
【背景技術】
【０００２】
フィルムコンデンサの性能指標のひとつに耐湿性能がある。一般的にフィルムコンデンサはＰＥＴ、ＰＰ、ＰＰＳなどの生フィルム上に、内部電極となる金属を蒸着したもの（金属化蒸着フィルム）を利用して巻回または積層して製造されており、内部電極に用いられる金属は比較的安価で、加工が容易なため、アルミニウムが主に用いられている。一般的にアルミニウムは大気中の水分と容易に反応し、水和あるいは酸化され表面上は安定化するが、フィルムコンデンサの蒸着アルミニウムは非常に薄いため（数百オングストローム）、水和あるいは酸化が容易に電極全体に及び、そうした場合には、コンデンサ機能を発現できなくなってしまう。このような現象は、フィルムコンデンサの性能を大きく左右するものである。
【０００３】
積層フィルムコンデンサ内部に浸入する水分としては、電極と誘電体界面に沿って浸入し反応していくものと、誘電体自身が吸湿して内部電極に到達するものがあると考えられる。このように浸入した水分による水和反応により内部電極のアルミニウムが消失し、電気的導電性が失われ、コンデンサの静電容量発現に起因する電極面積の低下をもたらし、寿命に至る。
【０００４】
そのため、従来の積層フィルムコンデンサでは、樹脂を素子に含浸して硬化させることにより内部空間を減らしたり、更には厚いエポキシ系樹脂を用いて外装されるか、ケースに封入して物理的に水分が素子に到達するのを妨げる手法が一般的に知られている。このような手法は、コンデンサの体積を増加させ、全体積の約２０％を占めることになる。
【０００５】
一方、ＰＭＬ型コンデンサは、真空中で数千層もの誘電体層と金属薄膜層を交互に積層し、製造される。誘電体層は放射性硬化型樹脂を蒸着・硬化して形成される。このコンデンサは、その製造方法において１．０μｍより薄い誘電体層の形成が可能で、体積当たりの静電容量効率を大きく（小型大容量）することができる。
【０００６】
真空中で連続的に積層体を形成するＰＭＬ型コンデンサでも、従来の積層フィルムコンデンサと同様に内部電極（金属薄膜層）に蒸着アルミニウムを用いるため、耐湿性能は重要な特性因子となる。ＰＭＬ型コンデンサの場合、積層体内部に存在するアルミニウム電極層は、その製造工程において一度も大気に晒されることがないため、一般的なフィルムコンデンサ用金属化蒸着フィルムのアルミニウムよりも非常に反応性が高い。そのため、通常のフィルムコンデンサよりも水分に対する反応性が非常に活性となることから、電極としての機能を損なわずに、内部電極を安定化処理することが非常に重要である。また、上述のような従来のフィルムコンデンサに採用されている樹脂を素子に含浸し、硬化させる手法では、ＰＭＬ型コンデンサの誘電体層が非常に薄いこと、層間密着性が従来のフィルムコンデンサより高いためにコンデンサ素子内部への樹脂の含浸が困難となり、外部を被覆するのみである。また、チップ型コンデンサの場合にはリード線端子がないため、外部電極が樹脂により被覆されないよう、加工もしくはマスキング等の手法が必要となり、製造工程が複雑となる。更にその樹脂上にエポキシ樹脂等の外装を行う手法では、小型大容量の有利性を損なってしまう。
【０００７】
そこで、従来の手法を用いずに、内部電極であるアルミニウムの水和反応を抑制し、耐湿性能を向上させる手法の確立が非常に重要である。そのために、特にはアルミニウムを内部電極に備えた積層体を熱処理することによって内部電極の改質を図ること、並びに水分の進入経路でもある誘電体層と内部電極層の層間密着性を向上させることで耐湿性能を向上させ、小型大容量の有利性を損なうことなく信頼性の高いＰＭＬ型コンデンサを製造することが可能となる。
【０００８】
ここで、アルミニウムに代表される弁金属の表面に存在する酸化皮膜は、不動態皮膜とも呼ばれ、絶縁性、耐水性に効果があることが知られている。そこで、この皮膜をＰＭＬ型コンデンサの内部電極に利用することができれば、小型大容量の有利性を損なうことなくコンデンサとして大きな耐湿性能向上を得ることが出来る。
【０００９】
アルミニウムの酸化皮膜の形成方法としては、陽極酸化、熱処理などが知られている。一般的な陽極酸化は、ほぼ中性の水溶液中にアルミニウムを陽極として電解により行われるが、水溶液を使用することから、乾式のフィルムコンデンサの製造に適用することは難しい。そのため、熱処理が安易な手法となるが、いずれの方法においてもアルミニウムの酸化度を高くし過ぎると、不動態化が増進され、フィルムコンデンサの電極としての機能（容量低下や電気的特性）の劣化をもたらすこととなってしまう。
【００１０】
ＰＭＬ型を含むフィルムコンデンサの耐湿性能向上や内部電極安定化に関する手法がいくつか他社より開示されているが、誘電体層にダメージを与えたり、その効果が不十分であったり、装置が複雑で高価になるなどの問題が挙げられる。
【００１１】
誘電体樹脂層と金属層とを積層した積層板を条に切断した個片とスペーサーとを交互に固定枠に組み込み、外部電極となる金属を溶射し、圧力を調整しながら前記個片とスペーサーとを加熱することによって層間接着を強化することで、積層体への水分が浸入しにくく電極の腐食も少ないコンデンサを製造する方法が知られている（特許文献１）。
【００１２】
しかしながら、減圧下での熱処理や誘電体種による好ましい処理温度の記述は無く、内部電極金属層の不動態化についての記述もないことから、何が起因しているのか不明である。
【００１３】
減圧下で熱処理を行うことで樹脂誘電体層の劣化を防ぎ、より高温での熱処理が可能となり、内部電極金属層の僅かな不動態化と層間密着性の向上による耐湿性能の大幅な向上が可能となる本発明とはその手法が異なる。
【００１４】
また、樹脂薄膜と金属薄膜とを積層して複合薄膜を製造するに際し、真空中で回転される円筒状の支持体に対して、樹脂薄膜を蒸着形成する樹脂薄膜形成工程と、樹脂薄膜の表面を、酸素を主成分として含む放電雰囲気下に晒す放電工程と、樹脂薄膜上にマスク剤をパターン塗布する塗布工程と、前記放電工程から遮蔽板によって遮蔽された領域で樹脂薄膜上に金属薄膜を蒸着形成する金属薄膜形成工程とをこの順に行うことを特徴とする複合薄膜の製造方法が知られている（特許文献２）。その効果は樹脂薄膜層と金属薄膜層の接着強度の向上として開示している。その理由は十分には明らかではないが、樹脂薄膜とその上に積層される金属薄膜の界面に酸素の多い状態が形成されることで、付着強度が向上していると考えている。
【００１５】
即ち、樹脂薄膜層と金属薄膜層の接着強度の向上は、フィルムコンデンサの欠点と言える吸湿に対し、水分がその界面に浸入するのを阻害し、耐湿性能向上に寄与するとも考えられる。しかし、この手法では、金属薄膜層の酸化について言及しているものであると思われるが、酸化という原理は同じであるが、以下に示す本発明の手法とは全く異なるものである。また、この手法を実施するには、機能発揮のための設備設置が必要であり、装置構成が複雑で高価なものになるという欠点がある。
【００１６】
そして、アルミニウムあるいはアルミニウム合金を内部電極とした積層型コンデンサにおいて、電極金属が積層面から内部に向かって０．５μｍ〜２００μｍに渡ってアルミニウムあるいはその合金の酸化物としたコンデンサであり、その処理方法として、分圧比で１／２０から３／４の水蒸気と空気からなる温度が１００℃以上の混合気体を５秒間から１２０分間接触させることが知られている（特許文献３）。
【００１７】
この手法においては、コンデンサ外部に露出する金属層のみを水蒸気で酸化処理をすることを示している。即ち不動態膜（酸化皮膜）の形成により、耐湿性能の向上を開示しているわけだが、内部の樹脂薄膜層との界面における金属層の処理も行う手法ではなく、本発明の手法と全く異なるものである。この手法では、コンデンサ内部の電極は酸化していないため、内部に浸入した水分により、内部電極層（アルミニウム）が水和されてしまい、十分な耐湿性能向上効果は得られない。
【００１８】
さらに、一般的なフィルムコンデンサ用金属化フィルムの耐湿性向上のための酸化皮膜の形成方法としては、両面または片面にＡｌ電極を２００Å〜６００Åの厚みに蒸着した後、このフィルム を水で濡らし、その後乾燥させ、このＡｌ電極に酸化皮膜を３０Å〜６０Åの厚さに設けることが知られている（特許文献４）。これは酸化皮膜が耐湿性能向上に寄与することを開示しているが、このような手法は本発明の手法とは全く異なるものである。
【００１９】
【特許文献１】特開２００６−１３２４２号公報
【特許文献２】特開平１０-２７８１７１号公報
【特許文献３】特開２０００-２０８３６２号公報
【特許文献４】特開平５-５５０８３号公報
【発明の開示】
【発明が解決しようとする課題】
【００２０】
本発明は、少なくともアルミニウムを内部電極に備えた積層型、特にはＰＭＬ型コンデンサ用積層体を減圧雰囲気において加熱することにより、内部電極の改質並びに誘電体層と内部電極層の層間密着性向上により耐湿性能を向上させ、小型大容量の有利性を損なうことなく、非常に信頼性の高い（ＰＭＬ型）フィルムコンデンサを製造することを目的とする。
【課題を解決するための手段】
【００２１】
本発明は、第１の態様において、真空中において、支持体上に樹脂層と少なくともアルミニウムを含む金属薄膜層を交互に積層することにより製造された積層コンデンサ用積層板を条に切断した個片を、減圧雰囲気下で、前記樹脂層の大気中における分解温度より低い温度で熱処理することを特徴とする積層コンデンサ用積層体の製造方法に関する。
【００２２】
第２の態様に関して、本発明は、前記第１の態様において、前記条に切断した個片を熱処理する時の温度が、前記樹脂層の分解温度より８０℃低い温度から分解温度より１８０℃低い温度の範囲内であることを特徴とする積層コンデンサ用積層体の製造方法に関する。
【００２３】
第３の態様に関して、本発明は、前記第１または第２の態様において、前記条に切断した個片を熱処理する時の減圧雰囲気が、１００００Ｐａ以下であることを特徴とする積層コンデンサ用積層体の製造方法に関する。
【００２４】
第４の態様に関して、本発明は、前記第１〜第３のいずれかの態様において、前記条に切断した個片を熱処理する際に、積層方向に対して加圧することを特徴とする積層コンデンサ用積層体の製造方法に関する。
【００２５】
第５の態様に関して、本発明は、前記第４の態様において、前記条に切断した個片を熱処理する際に、条ごとにスペーサーを介して枠内に積層して加圧することを特徴とする積層コンデンサ用積層体の製造方法に関する。
【００２６】
第６の態様に関して、本発明は、前記第４または第５の態様において、前記条に切断した個片を加圧する圧力が、３ｋｇｆ／ｃｍ2以下であることを特徴とする積層コンデンサ用積層体の製造方法に関する。
【００２７】
第７の態様に関して、本発明は、前記第４〜第６のいずれかの態様において、前記条に切断した個片を加圧する際に、圧力を調整できる弾性体を介して加圧することを特徴とする積層コンデンサ用積層体の製造方法に関する。
【００２８】
第８の態様に関して、本発明は、前記第４〜第７のいずれかの態様において、前記条に切断した個片を加圧する際に、複数の条を直接重ねて熱処理を行い、条同士を密着させることを特徴とする積層コンデンサ用積層体の製造方法に関する。
【００２９】
第９の態様に関して、本発明は、前記第１〜第８のいずれかの態様において、前記樹脂層が、電子線硬化型樹脂、紫外線硬化型樹脂、または熱硬化型樹脂のうちのいずれかからなることを特徴とする積層コンデンサ用積層体の製造方法に関する。
【００３０】
第１０の態様に関して、本発明は、前記第９の態様において、前記樹脂層に少なくともアクリレート樹脂を含むことを特徴とする積層コンデンサ用積層体の製造方法に関する。
【発明の効果】
【００３１】
本発明は、上記の構成を有することにより、内部電極の水和反応を抑制すること、特にはアルミニウムを内部電極に備えた積層体を減圧雰囲気で熱処理することによって内部電極の改質を図り、並びに水分の進入経路でもある誘電体層と内部電極層の層間密着性を向上させることにより、耐湿性能を向上させて、小型大容量の有利性を損なうことなく信頼性の高いＰＭＬ型コンデンサを製造することができるという作用効果を奏することができる。
【発明を実施するための最良の形態】
【００３２】
以下において、前記本発明の各態様に関して、本発明の好ましい具体的態様に関して、説明することとする。
【００３３】
本発明の積層コンデンサ用積層体の製造方法は、ＰＭＬ型積層体を条（ストリップ）の状態に切断した後に熱処理を行うこと、更には減圧雰囲気にて樹脂誘電体層の分解温度を越えない近辺の温度で熱処理を行うことで、樹脂誘電体層の過度な分解を抑制し、その時樹脂誘電体層から生成されるガス（炭素、酸素、水素等からなる）に含まれる酸素を利用し、それが樹脂誘電体層から抜け出る際に、無垢で活性なアルミニウム電極層と、その界面で反応させ、内部電極層の表面の非常にわずかな層を不動態化させ、コンデンサ内部からも耐湿性能を向上させるものである。
【００３４】
上記のように、真空中で形成されたＰＭＬ型積層体をコンデンサ素子と同じ幅のストリップに切断した後、減圧下で樹脂誘電体層の分解温度を越えない近辺の温度で熱処理を行うことで、樹脂誘電体層との界面近傍の内部電極金属（アルミニウム）層の不動態化を行い、更には、処理時に積層体の積層方向に適度な圧力を加えることで、層間密着性も向上させることで、ＰＭＬ型コンデンサの耐湿性能を大きく向上させることが可能となる。
【００３５】
処理温度としては、樹脂誘電体層の大気中における分解温度より８０℃〜１８０℃低い温度範囲が好ましく、特には、分解温度より１００℃〜１６０℃低い温度範囲が好ましい。
【００３６】
処理減圧雰囲気は、１００００Ｐａ以下、特には１０００Ｐａ以下であることが好ましい。大気雰囲気や１００００Ｐａ より高い減圧雰囲気で熱処理を行うと、処理雰囲気中に存在する酸素が樹脂の分解をより促進するため、樹脂の劣化が大きくなること、また、それに伴い多くのガスが早く発生することで内部電極（金属）層表面との反応も早く進み、界面近傍の僅かな層のみを酸化（不動態化）させる制御が難しくなることを発明者は見出した。また、それはコンデンサ特性を劣化させることにもなる。
【００３７】
熱処理を行う際には、ストリップ（条）形状である方が好ましい。これは、樹脂層より発生するガスが、電極金属と反応しなかった場合、速やかに排気されることが好ましいからである。ストリップ形状でない、カードサイズ等の大きな積層体のままこのような熱処理を行うと、発生したガスが積層体内部から正常に排気されないことが起こる可能性があり、積層体中にガスが溜まり、積層体の剥離や膨らみ等の要因になることがある。そのため、積層体内部から発生したガスの抜けやすい形状であるストリップでこのような熱処理を行うことが有効である。また、熱処理中に積層体の積層方向に対して適度な圧力を加えること、更には圧力を調整可能な（一定の圧力がかかる）状態で保持しておくことにより、内部から発生したガスを内部に抑留させることなく、速やかに排出することが可能となるだけでなく、積層体の層間密着性を向上させることができる。これによって素子内部への水分の浸入が遅延され、耐湿性能をより向上させることが可能となる。この処理は、コンデンサの形状にした後に行うことも可能であるが、条件により、形成された外部電極の熱による影響（劣化）を考慮した場合、好ましくない場合もある。また、生産性の面からもストリップ形状の積層体に熱処理を行うことが好ましい。
【００３８】
この熱処理の際に用いる加圧方法としては、ストリップを加圧可能な枠に組み、弾性体としてバネを介して加圧するとより効果的である。その理由として、前述のガス排出だけでなく、積層体は熱処理によって一旦僅かに膨張し、冷却される際に収縮する。この収縮は樹脂誘電体層の僅かな分解により、樹脂誘電体層を形成する炭素、酸素等の分子がガスとして抜けることで誘電体自身がやせ細るためであると考えられる。そのため枠に収納しない場合は、積層体全体が膨張後、冷却時に元の形状に戻す応力がないため、膨張したまま剥離に至ったり、ストリップが曲がったり、歪んだりする外観異常を引き起こす場合がある。また、枠に収納しても、処理前に単に上から一定の圧力をかける方法では、積層体の収縮時に積層体に加わる圧力が弱くなるため、枠に収納しない場合と同様の異常を引き起こす場合や、積層体の密着性が十分に得られなくなる場合がある。その一方、バネを用いた場合には、熱によって積層体が膨張・収縮しても積層方向に常に圧力が加わることとなり、十分な層間密着性向上の効果が得られる。枠に組んでバネを介して積層方向に圧力を掛ける以外の方法でも加熱時・冷却時の両方で均一にストリップに圧力が掛かる方法であれば同様の効果が得られる。
【００３９】
この際、積層方向に加える圧力は３ｋｇｆ／ｃｍ2以下、好ましくは１．５ｋｇｆ／ｃｍ2以下、より好ましくは０．２〜１．０ｋｇｆ／ｃｍ2程度であることが好ましい。
【００４０】
また、積層方向に圧力を掛けながら、ストリップを直接重ねて本処理を行うことで、ストリップ同士が接着して貼り合わせることが可能となる。これにより、真空中で長時間かけて厚い積層体を製造して高容量のコンデンサ用積層体を製造するよりも、短時間で薄い積層体を製造し、必要な容量に応じて、必要な本数のストリップを貼り合わせて簡易に強固な密着性の一体化した積層体を製造することが可能となる。
【００４１】
積層体の製造法
特に図示はしないが、真空槽内において表面が冷却された回転ドラムの上に樹脂蒸着室により気化された樹脂を直接蒸着した。続いてドラムの回転する方向に位置する電子線照射装置により電子線を照射し、ドラム上に蒸着された樹脂膜を硬化させた。この操作を繰り返し、ドラム表面上に厚さ２０μｍ の樹脂のみの層を形成した。
【００４２】
次に、連続してそのまま樹脂層（誘電体層）と次いで蒸着によって内部電極となるアルミニウムの薄膜層を交互に積層した。この際に、オイルを用いたパターニング方法により、樹脂層上にアルミニウム薄膜層のない電気的絶縁部分を形成し、コンデンサになるよう積層体を形成した。このようにして、樹脂膜とアルミニウム薄膜層を連続的に交互に４６００層ずつ積層した。この時形成された１層当たりの樹脂層の厚みは、０．４μｍであり、アルミニウムの蒸着抵抗は４〜６Ω/□であった。最後に、素子の表面に、厚さ２０μｍ の樹脂のみ層を形成し、総厚約２．０ｍｍの積層体を得た。ここでは樹脂層として１,６-ヘキサンジオールジアクリレートを用いた。
【００４３】
得られた積層体の樹脂層の大気中での分解温度は熱重量分析測定から、３９２℃であった。分解温度の求め方について図８を参照して説明すると、熱重量分析法に基づき、一定の温度上昇（１０℃／分）に伴う各温度に対する対象物の分解重量（％）をプロットして、そのベースライン（１００重量％の横軸）と急激な重量減少の部分の接線（勾配）との交点における温度を分解温度として求める。図８に示された本事例の場合は、その交点における温度３９２℃が分解温度となる。
【００４４】
次いで、得られた積層体を分割切断してドラム上から取り外し、湾曲を取り除くため、加熱プレスにより平板状の積層体母素子を得た。
【００４５】
これをパターニング方向に平行に切断して図１の中央部に示されているような幅５．５ｍｍ、長さ１５０ｍｍの条形状の積層体母素子１（ストリップ）（外部電極５を形成する前のもの）を得た。
【００４６】
これらのストリップ１を、以下（実施例１〜７および比較例１〜６）に示すような条件下で熱処理を行った。
【００４７】
これらの熱処理後、ストリップ１の側面に外部電極５を形成して、外部電極５を形成した状態の条形状の母素子（ストリップ）２（図１）とし、その後コンデンサ素子の大きさにストリップを切断し、電圧処理をして図２に示されるようなチップコンデンサ６を得た。
【００４８】
これらのチップコンデンサ６をそれぞれ、実体顕微鏡による外観検査、初期電気的特性、耐湿負荷試験によって評価した。
【実施例１】
【００４９】
ストリップを減圧可能な容器（図示せず）に入れ、この容器を恒温槽内にセットした。次に容器内を排気し、１００００Ｐａの減圧雰囲気にした後、恒温槽を２６０℃まで１０℃／分で昇温を開始した。容器内を２６０℃で１０時間保持した後、加熱を停止し、減圧雰囲気を維持したまま自然冷却した。減圧度の調整は、減圧容器からポンプに繋がる配管を大気リークさせることで調整を行った。
【実施例２】
【００５０】
ストリップを減圧可能な容器に入れ、この容器を恒温槽内にセットした。次に容器内を排気し、１００００Ｐａの減圧雰囲気にした後、恒温槽を３００℃まで１０℃／分で昇温を開始した。容器内を３００℃で１０時間保持した後、加熱を停止し、減圧雰囲気を維持したまま自然冷却した。
【実施例３】
【００５１】
ストリップを減圧可能な容器に入れ、この容器を恒温槽内にセットした。次に容器内を排気し、１００００Ｐａの減圧雰囲気にした後、恒温槽を２２０℃まで１０℃／分で昇温を開始した。容器内を２２０℃で１０時間保持した後、加熱を停止し、減圧雰囲気を維持したまま自然冷却した。
【実施例４】
【００５２】
ストリップを減圧可能な容器に入れ、この容器を恒温槽内にセットした。次に容器内を排気し、１０００Ｐａの減圧雰囲気にした後、恒温槽を２６０℃まで１０℃／分で昇温を開始した。容器内を２６０℃で１０時間保持した後、加熱を停止し、減圧雰囲気を維持したまま自然冷却した。
【実施例５】
【００５３】
ストリップを減圧可能な容器に入れ、この容器を恒温槽内にセットした。次に容器内を排気し、１００Ｐａの減圧雰囲気にした後、恒温槽を２６０℃まで１０℃／分で昇温を開始した。容器内を２６０℃で１０時間保持した後、加熱を停止し、減圧雰囲気を維持したまま自然冷却した。
【００５４】
比較例１
ストリップに対して、全く熱処理しなかった。
【００５５】
比較例２
ストリップを大気雰囲気の恒温槽内にセットし、恒温槽を２６０℃まで１０℃／分で昇温を開始した。容器内を２６０℃で１０時間保持した後、加熱を停止し、自然冷却した。
【００５６】
比較例３
ストリップを減圧可能な容器に入れ、この容器を恒温槽内にセットした。次に容器内を排気し、５００００Ｐａの減圧雰囲気にした後、恒温槽を２６０℃まで１０℃／分で昇温を開始した。容器内を２６０℃で１０時間保持した後、加熱を停止し、減圧雰囲気を維持したまま自然冷却した。
【００５７】
比較例４
ストリップを減圧可能な容器に入れ、この容器を恒温槽内にセットした。次に容器内を排気し、１００００Ｐａの減圧雰囲気にした後、恒温槽を３２０℃まで１０℃／分で昇温を開始した。容器内を３２０℃で１０時間保持した後、加熱を停止し、減圧雰囲気を維持したまま自然冷却した。
【００５８】
比較例５
ストリップを大気雰囲気の恒温槽にセットし、恒温槽を２００℃まで１０℃／分で昇温を開始した。容器内を２００℃で１０時間保持した後、加熱を停止し、自然冷却した。
【００５９】
比較例６
ストリップを減圧可能な容器に入れ、この容器を恒温槽内にセットした。次に容器内を排気し、１００００Ｐａの減圧雰囲気にした後、恒温槽を２００℃まで１０℃／分で昇温を開始した。容器内を２００℃で１０時間保持した後、加熱を停止し、減圧雰囲気を維持したまま自然冷却した。
【００６０】
＜外観検査＞
このようにして得られた、実施例１から５と比較例１から６のチップコンデンサを実体顕微鏡で観察した。実施例１から５のチップコンデンサには、層間クラックなどの外観異常は観察されなかった。一方、比較例２、３および４のチップコンデンサには層間にクラックが観察された。また、比較例１、５および６のチップコンデンサには層間クラックは観察されなかった。
【００６１】
比較例２と３を比較すると、大気雰囲気で熱処理を行った比較例２の方がクラックは多く見られた。これは熱処理時に樹脂層の分解程度が減圧雰囲気中における処理よりも高かったため、樹脂層の劣化によってクラックが生じたものと考えられる。
【００６２】
比較例４では、層間クラックが観察されたことに加え、ストリップの表層の樹脂層が素子層から剥離気味となっていた。このことから、減圧雰囲気下でも、樹脂の大気中での分解温度より８０℃低い温度以上で熱処理を行うと、ストリップの外観不良を引き起こすことがわかった。また、温度を高くすればするほど、積層体の積層方向の膨張が大きくなり、層間密着性の低下、更には樹脂のみ層では熱により横方向への収縮性がおおきくなるため、素子層からの剥離が生じたものと考えられる。
【００６３】
＜初期特性＞
次に初期電気特性を測定した。結果を表１に示す。
【００６４】
【表１】
2008021681.tif 000002
【００６５】
２６０℃で熱処理を行った、実施例１、４および５と比較例２および３の初期電気特性を見ると、大気よりも減圧雰囲気での熱処理、更には減圧雰囲気の圧力が低い熱処理ほど良好な初期電気特性を示す結果となった。１００００Ｐａ以下の圧力ではほぼ良好な電気特性を示した。大気圧で熱処理を行った比較例２と５００００Ｐａで熱処理を行った比較例３では、ｔａｎδとＥＳＲが他の条件に比べて若干高かった。この様な傾向は樹脂層の劣化（分解）の程度差によるものと考えられる。ただし、比較例５を見ると、２００℃（樹脂の分解温度より１９０℃程度低い）程度であれば、大気雰囲気で熱処理を行ってもコンデンサの初期電気的特性に影響を与えることはないことがわかった。
【００６６】
次に、１００００Ｐａの雰囲気下で温度を変えて熱処理を行った実施例１から３と比較例４および６の初期電気特性を見ると、２６０℃以下の温度では熱処理を行わなかった比較例１と同等の初期電気特性を示した。このことから１００００Ｐａ、２６０℃以下の条件では、樹脂の劣化はほとんど無かったものと考えられる。３００℃で熱処理を行った実施例２ではやや電気特性の劣化が見られたものの、ほぼ良好な値であった。一方、３２０℃で熱処理を行った比較例４では、実施例と比較して初期電気特性に大きな劣化が見られた。
【００６７】
また、熱処理を行わなかった比較例１の初期電気特性は良好であった。実施例２はやや初期電気特性が悪かったが、その他の実施例は比較例１とほぼ同じ結果を示したことから、実施例１から５の条件の熱処理によるコンデンサの初期特性への悪影響は問題のない程度であったと言える。
【００６８】
＜耐湿負荷試験＞
次にこれらのチップコンデンサを基板上にリフロー実装した後、４０℃９５％ＲＨの耐湿負荷試験を行った。印加電圧は直流２５Ｖで行った。比較例４の素子は初期電気特性が非常に悪かったため、耐湿負荷試験からは除外した。
【００６９】
その結果をグラフ１（図５）に示す。
【００７０】
耐湿負荷試験開始後、最初は容量が増加しているが、これはコンデンサが吸水したためである。
【００７１】
ストリップに対して熱処理を全く行わなかった比較例１のチップコンデンサは、１００時間経過後から容量の減少が始まり、１５００時間以降ほとんど容量を示さなくなった。一方、実施例１〜５ではいずれも２０００時間経過後の容量が試験開始時よりも増加していた。実施例１〜５は１００００Ｐａ以下の減圧下での熱処理によって、コンデンサの耐湿性能が大幅に向上していることがわかった。
【００７２】
２６０℃の温度で、大気中で熱処理を行った比較例２と、５００００Ｐａの減圧下で熱処理を行った比較例３は、２０００時間経過後の容量は試験開始後の容量より５〜１０％程度減少した値であり、実施例１〜５と比べるとやや劣る耐湿性能であった。熱処理によって誘電体が劣化したことと、実施例のように熱処理したチップコンデンサよりも早期に内部電極のアルミニウムが腐食反応を起こしたためと考えられる。これは耐湿試験２０００時間後のチップコンデンサを解体し、観察したところ、比較例１ではアルミニウム電極層が全て水和により抜けてしまっていたこと、比較例２と３では素子内部のアルミニウム電極層の一部にアルミニウの水和による抜けが観察されたことからも明らかである。
【００７３】
２００℃の大気雰囲気で熱処理を行った比較例５と、２００℃の１００００Ｐａで熱処理を行った比較例６は、実施例と比べて大きく耐湿性能が劣る結果であった。これは２００℃という温度では、処理雰囲気に係わらず、コンデンサの耐湿性能を改善するのに十分な処理ではないことが言える。
【００７４】
これらの結果を表２にまとめる。
【００７５】
【表２】
2008021681.tif 000003
【００７６】
外観検査（優：層間クラック無、不可：層間クラック有）
初期電気特性＜tanδ＞（優：1.1%以下、良：1.3%以下、可：1.5%以下、不可：1.5%より大）
耐湿負荷試験＜2000時間後の容量変化率＞
（優：X≧5%、良：5%＞X≧0%、可：0%＞X≧-10%、不可：-10%＞X）
【００７７】
以上のことより、１００００Ｐａ以下の減圧雰囲気下で、大気中における樹脂層の分解温度より８０〜１８０℃程度低い温度でストリップに対して熱処理を行うことで、良好な電気特性を保持したまま耐湿性能を大幅に向上させることができることがわかった。
【００７８】
これに対して、大気雰囲気で熱処理を行った比較例２と減圧雰囲気が５００００Ｐａの条件で、大気中での分解温度より１３０℃程度低い温度で熱処理を行った比較例３では、所望の電気特性が得られなかった。これは樹脂の分解が進行し過ぎて、樹脂層が劣化したためと考えられる。これは層間クラックの観察からも裏付けられる。また、耐湿性能についても１００００Ｐａ以下の減圧雰囲気で処理したものよりも劣っていた。これは樹脂の劣化とそれに伴う層間クラックによる素子内部への水分の浸入、更には内部電極層の水和が原因と考えられる。
【００７９】
また、ストリップを熱処理する際の温度が低すぎると、大気雰囲気であろうと減圧雰囲気であろうと耐湿性能向上の効果があまり見られないことがわかった。
【００８０】
一方処理温度を高くし過ぎると、大気中はもちろんのこと、減圧雰囲気下であっても樹脂層の分解が進行し過ぎてクラックが生じ、所望の電気特性を得ることが出来なかった。
【００８１】
ここで、樹脂層の分解について調査するため、実施例１と比較例１、２および４の熱処理を行った試料の樹脂層をＦＴ-ＩＲ法により比較した。そのＦＴ-ＩＲチャートをチャート１として図６に示す。ＦＴ-ＩＲチャートは、１４５０ｃｍ-1のメチレン基のピークを基準とし、比較を行った。
【００８２】
１００００Ｐａの２６０℃で熱処理を行った実施例１は、熱処理を行わなかった比較例１と同様のチャートを示した。このことから実施例１の条件での熱処理では、樹脂層の劣化はほとんどなかったと考えられる。
【００８３】
一方、それぞれ大気雰囲気の２６０℃（比較例２）と１００００Ｐａの３２０℃（比較例４）で熱処理を行った試料は、実施例１や比較例１とは異なるチャートを示した。実施例１や比較例１のチャートと比べて、比較例２および４のチャートは１７２０ｃｍ-1と１１５０ｃｍ-1のピーク強度が減少し、ピークがブロードになっている。このことから比較例２および４では、熱処理によって樹脂の分解が進行したと予想される。
【００８４】
さらに、酸化劣化によるものと考えられるカルボキシル基に伴うピーク１６００ｃｍ-1の強度が増大していることからも、樹脂層の劣化が進行しているものと考えられえる。
【００８５】
ＦＴ-ＩＲチャートからは比較例２よりも比較例４の方が樹脂層の劣化が進行していると考えられるが、これは初期電気特性の結果を裏付けるものである。
【００８６】
よって、大気よりも減圧雰囲気で、且つ樹脂層の分解温度に近い温度よりも８０℃程度低い温度の方が、樹脂層の過度の分解を伴わずに熱処理することができることが裏付けられる。
【００８７】
耐湿性能の向上には、本実施例の熱処理によって内部のアルミニウム電極層が改質されていることが考えられる。耐湿性能の向上に起因する電極の改質としては、酸化によるものがあり、特にアルミニウムを内部電極に用いた場合、水和されやすい金属であるアルミニウムは、酸化により水和が大きく抑制されることが知られており、その効果が発現されていることが、以上の実験結果からも明らかである。減圧下における酸化には、樹脂の分解時に発生するガス成分として含まれる酸素が寄与していることが考えられる。樹脂層の熱処理時における発生ガスを分析したところ、酸素ガスが検出されたことからも知ることができる。しかし、酸化アルミニウムは不動態物であることが知られていることから、酸化の程度が高すぎると、逆に導電性を失い、電極の役割を失ってしまう。よって発明者が示すような、適切な減圧度と処理温度の組み合わせにより、適切な処理条件によってその効果を発現することができる。
【実施例６】
【００８８】
ストリップ１と同サイズの、厚さ１ｍｍのアルミニウムのスペーサー１２とストリップ１を交互に図３のように枠７内に組み込み、固定し、下板９を介して積層方向（矢印方向）に０．５ｋｇｆ／ｃｍ2の圧力が掛かるように枠のボルト８を締めた。この枠７ごと減圧可能な容器（図示せず）に入れ、この容器を恒温槽内にセットした。次に容器内を排気し、１００Ｐａの減圧雰囲気にした後、恒温槽を２６０℃まで１０℃／分で昇温を開始した。容器内を２６０℃で１０時間保持した後、加熱を停止し、減圧雰囲気を維持したまま自然冷却した。減圧度の調整は、減圧容器からポンプに繋がる配管を大気リークさせることで調整を行った。
【００８９】
その他の製造条件は全て実施例５と同様に行い、チップコンデンサを得た。
【実施例７】
【００９０】
ストリップ１と同サイズの、厚さ１ｍｍのアルミニウムのスペーサー１２と、ストリップ１を交互に図４のように枠７内に組み込み、固定し、積層方向（矢印方向）に上板１１および下板９に挟んだバネ１０を介して０．５ｋｇｆ／ｃｍ2の圧力が掛かるように枠７のボルト８を締めた。この枠７ごと減圧可能な容器（図示せず）に入れ、この容器を恒温槽内にセットした。次に容器内を排気し、１００Ｐａの減圧雰囲気にした後、恒温槽を２６０℃まで１０℃／分で昇温を開始した。容器内を２６０℃で１０時間保持した後、加熱を停止し、減圧雰囲気を維持したまま自然冷却した。
【００９１】
その他の製造条件は全て実施例５と同様に行い、チップコンデンサを得た。
【００９２】
実施例６と７のチップコンデンサを実体顕微鏡で観察したところ、層間クラックなどの外観の異常は観察されなかった。
【００９３】
次に実施例６と７のチップコンデンサの初期電気特性を測定した。実施例５の結果とともに表３に示す。
【００９４】
【表３】
2008021681.tif 000004
【００９５】
積層方向に０．５ｋｇｆ／ｃｍ2で加圧した実施例６および７共に、実施例５と同様初期電気特性は良好で、加圧による電気特性の劣化は観察されなかった。
【００９６】
次に実施例５と、実施例６と７のチップコンデンサを基板上にリフロー実装した後、４０℃９５％ＲＨの耐湿負荷試験を行った。印加電圧は直流２５Ｖで行った。
【００９７】
その結果をグラフ２として図７に示す。
【００９８】
この耐湿負荷試験結果を示すグラフ２から判るとおり、熱処理中にストリップの積層方向に加圧した実施例６と７のチップコンデンサは、熱処理中にストリップの積層方向に加圧しなかった実施例５よりも経時的に見て容量変化が少なく、耐湿性能が向上した。これは、熱処理中にストリップの積層方向に加圧することで、層間の密着性が向上して外部から積層体内部への水分の浸入が抑えられるため、より耐湿性能が向上したものと考えられる。
【００９９】
さらにストリップの積層方向に圧力を加える際に、バネなどの圧力を調整できる弾性体を介して圧力を加えることでより層間の密着性を向上させることができる。これは熱によって積層体が膨張・収縮しても常に積層方向に圧力を加えることが可能となるからである。
【０１００】
これらの結果を表４にまとめる
【０１０１】
【表４】
2008021681.tif 000005
【０１０２】
外観検査（優：層間クラック無、不可：層間クラック有）
初期電気特性＜tanδ＞（優：1.1%以下、良：1.3%以下、可：1.5%以下、不可：1.5%より大）
耐湿負荷試験＜２０００時間後の容量変化率＞
（優：X≧5%、良：5%＞X≧0%、可：0%＞X≧-10%、不可：-10%＞X）
【０１０３】
以上のことから、ストリップを熱処理する際に積層方向に圧力を加えることで、層間の密着性が向上してさらに耐湿性能を向上させることが可能となることがわかった。その際、バネなどの弾性体を介して常にストリップを加圧した状態で熱処理を行うと、より効果的である。
【０１０４】
ただし、積層方向に加える圧力は３ｋｇｆ／ｃｍ2以下、好ましくは、１．５ｋｇｆ／ｃｍ2以下、より好ましくは０．２〜１．０ｋｇｆ／ｃｍ2程度であることが好ましい。３ｋｇｆ／ｃｍ2より大きい圧力を加えるとストリップにクラックなどが生じ、コンデンサ特性に悪影響を与えてしまう。
【０１０５】
また、積層方向に圧力を加えながらストリップを熱処理する際には、ストリップを枠などに固定することが量産性の面から好ましい。
【実施例８】
【０１０６】
ストリップ１と同サイズの、厚さ１ｍｍのアルミニウムのスペーサー１２と、ストリップ２本を交互に図４のように枠に組み固定し、積層方向（矢印方向）に上板１１および下板９に挟んだバネ１０を介して０．５ｋｇｆ／ｃｍ2の圧力が掛かるように枠７のボルト８を締めた。この枠ごと減圧可能な容器に入れ、この容器を恒温槽内にセットした。次に容器内を排気し、１００Ｐａの減圧雰囲気にした後、恒温槽を２６０℃まで１０℃／分で昇温を開始した。容器内を２６０℃で１０時間保持した後、加熱を停止し、減圧雰囲気を維持したまま自然冷却した。
【０１０７】
その他の製造条件は全て実施例５と同様に行い、チップコンデンサを得た。
【０１０８】
熱処理後のストリップは２本が接着しており、その後の電極形成工程でも剥離することはなかった。コンデンサの容量は実施例１〜７の２倍であり、その他の初期電気特性も良好であった。
【０１０９】
これは、前述の熱処理によるＦＴ−ＩＲ分析結果から、カルボキシル基やアクリル酸エステル等が形成されているのが示唆されている。アクリル酸エステルは、一般的に接着剤の原材料であることが知られており、この存在と上部からの圧力により、積層体同士が接着されたものと考えられる。
【０１１０】
このように、熱処理時、積層方向に圧力を掛けながら複数のストリップを直接重ねて処理することで、ストリップ同士が接着し、容易に大容量チップコンデンサ素子を得ることが可能となる。真空中で樹脂層と金属薄膜層を同じ容量が得られるまで積層するよりも、短時間で容易に大容量チップコンデンサが得られる利点がある。即ち、本発明方法では、コンデンサの耐湿性能向上のみならず、同一手法において、大容量チップコンデンサを容易に得ることができる。
【０１１１】
以上より、樹脂層と少なくともアルミニウムを含む金属薄膜層を真空中で交互に積層したコンデンサ素子と同じ幅のストリップに対して、１００００Ｐａ以下の減圧雰囲気で、熱処理温度を樹脂層の大気中での分解温度より８０℃低い温度から分解温度より１８０℃低い温度の範囲内として熱処理をすることで、初期電気特性を大きく劣化させることなく、チップコンデンサの耐湿性能を大幅に向上させることが可能となる。
【０１１２】
更には、ストリップを熱処理する際に、積層方向に３．０ｋｇｆ／ｃｍ2以下の圧力を加えることで、層間の密着性が更に向上し、より耐湿性能を向上させることが可能となる。
【０１１３】
また、熱処理時に複数のストリップを直接重ねて、積層方向に圧力を掛けながら熱処理することで、ストリップ同士を接着することが可能となり、容易に大容量品を得ることができる。
【０１１４】
また、本実施例においては、樹脂層として１，６−ヘキサンジオールジアクリレートを用いた場合のみを示したが、その他の樹脂（特にはアクリル系樹脂）を用いた場合にも同様の効果が得られる。
【図面の簡単な説明】
【０１１５】
【図１】図１は、条形状の積層体母素子（ストリップ）の両側面に外部電極を形成した状態の条形状の母素子を示す。
【図２】図２は、図１に示す外部電極を形成した状態の条形状の母素子を所定寸法に切断して得たチップコンデンサ素子を示す。
【図３】図３は、ストリップを、スペーサを介して枠に組込み、ボルトにより下板を加圧して積層体の積層方向に加圧する状態を表す。
【図４】図４は、ストリップを、スペーサを介して枠に組込み、ボルトにより上板を押圧し、バネを圧縮して、さらにバネを介して下板を加圧して積層体の積層方向に加圧する状態を表す。
【図５】図５は、実施例１〜５および比較例１〜６により得られたチップコンデンサを基板上にリフロー実装した後、４０℃、９５％ＲＨの耐湿負荷試験を行った場合に得られた容量変化率（％）の経時的変化をグラフ１として示す。
【図６】図６は、実施例１と比較例１、２および４の熱処理を行った試料の各樹脂層に関して得たＦＴ−ＩＲ法により得たチャート１を示す。
【図７】図７は、実施例５、６および７により得られたチップコンデンサを基板上にリフロー実装した後、４０℃、９５％ＲＨの耐湿負荷試験を行った場合に得られた容量変化率（％）の経時的変化をグラフ２として示す。
【図８】図８は、温度上昇下の樹脂の重量減少％を表す熱重量分析の結果とそれに基づく樹脂の熱分解温度の測定法を示す。
【符号の説明】
【０１１６】
１    （外部電極５を形成する前のストリップ）条形状の積層体母素子（ストリップ）
２    外部電極を形成した母素子（ストリップ）
３    少なくともアルミニウムを含む金属薄膜層（内部電極）
４    樹脂層（誘電体層）
５    外部電極
６    チップコンデンサ素子
７    枠
８    ボルト
９    下板
１０    バネ
１１    上板
１２    スペーサー
【図１】
2008021681.tif 000006
【図２】
2008021681.tif 000007
【図３】
2008021681.tif 000008
【図４】
2008021681.tif 000009
【図５】
2008021681.tif 000010
【図６】
2008021681.tif 000011
【図７】
2008021681.tif 000012
【図８】
2008021681.tif 000013